ШИХТА ДЛЯ ПРОИЗВОДСТВА ПОРИСТОГО ЗАПОЛНИТЕЛЯ
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 56,0-60,0 [1].
Задачей изобретения является повышение прочности пористого заполнителя, полученного из шихты.
Технический результат достигается тем, что шихта для производства пористого заполнителя, содержащая глину монтмориллонитовую, уголь, дополнительно содержит молотый кварцевый песок и жидкое натриевое стекло при следующем соотношении компонентов, мас.%: глина монтмориллонитовая 75,0-83,0; уголь 2,0-3,0; молотый кварцевый песок 10,0-15,0; жидкое натриевое стекло 5,0-7,0.
В таблице приведены составы шихты для производства пористого заполнителя.
Компоненты
Состав, мас.%:
1
2
3
Глина монтмориллонитовая
83,0
79,0
75,0
Уголь
2,0
2,5
3,0
Молотый кварцевый песок
10,0
12,5
15,0
Жидкое натриевое стекло
5,0
6,0
7,0
Прочность на сжатие, МПа
не менее 8
не менее 8
не менее 8
В составе шихты для производства пористого заполнителя используют глины монтмориллонитовые, включающие Аl-монтмориллонит и Fe-монтмориллонит (нонтронит). Используют любое жидкое натриевое стекло.
2
Компонент сырьевой смеси дозируют в требуемых количествах. Уголь, кварцевый песок размалывают до удельной поверхности 3000-4500 см/г, добавляют глину монтмориллонитовую, жидкое натриевое стекло и смешивают. Полученную шихту увлажняют до 18-20% формуют из нее гранулы размером 20-40 мм, которые сушат до влажности не более 6% и обжигают при температуре 1000-1050°С.
Источник информации
1. SU 1161500, С04В 31/00, 1985.